(57)【要約】      （修正有）【課題】新規な骨格を有する近赤外線吸収性に優れたフタロシアニン化合物の提供。【解決手段】式（１）で表されるフタロシアニン化合物。2016169195.tif 000023（Ｒ1〜Ｒ8の少なくとも１つは置換／未置換のカルバゾリル基；ＭはＨ又は金属）【選択図】なし【特許請求の範囲】
【請求項１】
下記一般式（１）で表されるフタロシアニン化合物。
2016169195.tif 000022
（前記一般式（１）中、Ｒ1〜Ｒ8は、それぞれ独立に、水素原子、ハロゲン原子、置換基を有してもよいアルキル基、置換基を有してもよいアルコキシ基、置換基を有してもよいアミノ基、又は置換基を有してもよいカルバゾリル基を示し（但し、Ｒ1〜Ｒ8のうちの少なくとも１つは、置換基を有してもよいカルバゾリル基である）、Ｍは、２つの水素原子、又は２価、３価、若しくは４価の金属を示す）
【請求項２】
前記一般式（１）中、Ｒ1とＲ2、Ｒ3とＲ4、Ｒ5とＲ6、及びＲ7とＲ8のうちの少なくとも１組が、置換基を有してもよいカルバゾリル基である請求項１に記載のフタロシアニン化合物。
【請求項３】
前記一般式（１）中、Ｒ1とＲ2、Ｒ3とＲ4、Ｒ5とＲ6、及びＲ7とＲ8のうちの少なくとも２組が、置換基を有してもよいカルバゾリル基である請求項１に記載のフタロシアニン化合物。
【請求項４】
前記一般式（１）中、Ｒ1〜Ｒ8が、いずれも置換基を有してもよいカルバゾリル基である請求項１に記載のフタロシアニン化合物。
【請求項５】
前記一般式（１）中、Ｒ1〜Ｒ8が、いずれも、置換基を有してもよい同一のカルバゾリル基である請求項１に記載のフタロシアニン化合物。
【請求項６】
請求項１〜５のいずれか一項に記載のフタロシアニン化合物からなる近赤外線吸収顔料を含有する近赤外線吸収材料。
【発明の詳細な説明】
【技術分野】
【０００１】
本発明は、フタロシアニン化合物、及びそれを用いた近赤外線吸収材料に関する。
【背景技術】
【０００２】
フタロシアニン骨格を有する化合物（フタロシアニン化合物）は、青〜緑味を呈し、染料・顔料として古くから利用されている。また、構造を修飾することで吸収波長が近赤外線領域までシフトすることが知られており、近赤外線吸収性のフタロシアニン化合物が数多く提案されている。例えば、環を拡大して吸収波長を長波長化したナフタロシアニンなどの化合物や、パラジウムやバナジウムなどの特殊な金属を中心金属として有する化合物などが提案されている（特許文献１〜３）。
【先行技術文献】
【特許文献】
【０００３】
【特許文献１】特許第５２８８３６０号公報
【特許文献２】特許第５０４６５１５号公報
【特許文献３】特許第３５６５０７１号公報
【発明の概要】
【発明が解決しようとする課題】
【０００４】
しかしながら、特許文献１〜３で提案されたフタロシアニン化合物等の近赤外線吸収性などの性質については、未だ改良の余地があった。本発明は、このような従来技術の有する問題点に鑑みてなされたものであり、その課題とするところは、新規な骨格を有する近赤外線吸収性に優れたフタロシアニン化合物、及びそれを用いた、近赤外線吸収皮膜等を形成可能な近赤外線吸収材料を提供することにある。
【課題を解決するための手段】
【０００５】
すなわち、本発明によれば、以下に示すフタロシアニン化合物が提供される。
［１］下記一般式（１）で表されるフタロシアニン化合物。
【０００６】
2016169195.tif 000002
（前記一般式（１）中、Ｒ1〜Ｒ8は、それぞれ独立に、水素原子、ハロゲン原子、置換基を有してもよいアルキル基、置換基を有してもよいアルコキシ基、置換基を有してもよいアミノ基、又は置換基を有してもよいカルバゾリル基を示し（但し、Ｒ1〜Ｒ8のうちの少なくとも１つは、置換基を有してもよいカルバゾリル基である）、Ｍは、２つの水素原子、又は２価、３価、若しくは４価の金属を示す）
【０００７】
［２］前記一般式（１）中、Ｒ1とＲ2、Ｒ3とＲ4、Ｒ5とＲ6、及びＲ7とＲ8のうちの少なくとも１組が、置換基を有してもよいカルバゾリル基である前記［１］に記載のフタロシアニン化合物。
［３］前記一般式（１）中、Ｒ1とＲ2、Ｒ3とＲ4、Ｒ5とＲ6、及びＲ7とＲ8のうちの少なくとも２組が、置換基を有してもよいカルバゾリル基である前記［１］に記載のフタロシアニン化合物。
［４］前記一般式（１）中、Ｒ1〜Ｒ8が、いずれも置換基を有してもよいカルバゾリル基である前記［１］に記載のフタロシアニン化合物。
［５］前記一般式（１）中、Ｒ1〜Ｒ8が、いずれも、置換基を有してもよい同一のカルバゾリル基である前記［１］に記載のフタロシアニン化合物。
【０００８】
また、本発明によれば、以下に示す近赤外線吸収材料が提供される。
［６］前記［１］〜［５］のいずれかに記載のフタロシアニン化合物からなる近赤外線吸収顔料を含有する近赤外線吸収材料。
【発明の効果】
【０００９】
本発明のフタロシアニン化合物は、新規な骨格を有しており、近赤外線吸収性に優れた化合物である。また、本発明のフタロシアニン化合物を用いれば、近赤外線吸収皮膜等を形成可能な近赤外線吸収材料を調製することができる。
【図面の簡単な説明】
【００１０】
【図１】フタロシアニン化合物（Ａ）の希薄分散液の吸収波長スペクトルを示す図である。
【図２】フタロシアニン化合物（Ｅ）の希薄水溶液の吸収波長スペクトルを示す図である。
【発明を実施するための形態】
【００１１】
以下、本発明の実施の形態について説明するが、本発明は以下の実施の形態に限定されるものではない。本発明のフタロシアニン化合物は、下記一般式（１）で表される構造を有する。以下、本発明のフタロシアニン化合物の詳細について説明する。
【００１２】
2016169195.tif 000003
（前記一般式（１）中、Ｒ1〜Ｒ8は、それぞれ独立に、水素原子、ハロゲン原子、置換基を有してもよいアルキル基、置換基を有してもよいアルコキシ基、置換基を有してもよいアミノ基、又は置換基を有してもよいカルバゾリル基を示し（但し、Ｒ1〜Ｒ8のうちの少なくとも１つは、置換基を有してもよいカルバゾリル基である）、Ｍは、２つの水素原子、又は２価、３価、若しくは４価の金属を示す）
【００１３】
ハロゲン原子としては、フッ素原子、塩素原子、臭素原子、及びヨウ素原子を挙げることができる。置換基を有してもよいアルキル基としては、炭素数１〜２０の直鎖状又は分岐状のアルキル基を挙げることができる。置換基を有してもよいアルコキシ基としては、１以上の酸素原子を含む、炭素数１〜２０のアルコキシ基を挙げることができる。また、置換基を有してもよいアミノ基としては、１以上の窒素原子を含む、炭素数１〜２０のアミノ基を挙げることができる。
【００１４】
中心金属Ｍは、フタロシアニン骨格が形成されうる２価、３価、又は４価の周知の金属であれば特に限定されない。このような金属の具体例としては、鉄、マグネシウム、ニッケル、ケイ素、銅、亜鉛、アルミニウム、チタン、スズ、マンガンなどを挙げることができる。なお、中心金属Ｍに、ヒドロキシ基、オキソ基、又はハロゲン原子が配位していてもよい。
【００１５】
カルバゾリル基は高い電子供与性を有する基であるとともに、耐熱性も良好であるため、有機ＥＬの分野でビルディングブロックとして多く用いられている。このため、フタロシアニンのペリフェラル位（β位）にカルバゾリル基を導入すると、吸収波長が大きくシフトし、近赤外線吸収性を有するフタロシアニン化合物となる。また、隣接するペリフェラル位にカルバゾリル基をそれぞれ導入すると、その嵩高さのため、カルバゾール環はフタロシアニン環と同一平面上に存在できず、アキシアル方向に大きく歪む。
【００１６】
例えば、Ｇａｕｓｓｉａｎ０９［＊Ｂ３ＬＹＰ／６−３１１Ｇ（２ｄ，ｐ）］を用い、以下に示す式で表されるフタロシアニン化合物（Ａ）の構造最適化を行うと、カルバゾール環は、両隣に存在するカルバゾリル基との立体障害によってすべて同旋方向に傾き、フタロシアニン環と約５５°の二面角を形成することが分かる。このため、カルバゾリル基はパラレル方向のみならず、アキシアル方向にも大きな立体障害を形成する。この立体障害により、フタロシアニン化合物の分子間相互作用は弱くなり、鋭い吸収帯を持つようになる。なお、下記式中の太線を含むベンゼン環は、紙面手前に存在していることを示している。
【００１７】
2016169195.tif 000004
【００１８】
置換基を有してもよいカルバゾリル基の具体例としては、カルバゾリル基、３−メチルカルバゾリル基、３，６−ジメチルカルバゾリル基、３，６−ジ−ｔ−ブチルカルバゾリル基、３，６−ジクロロカルバゾリル基、３−フルオロカルバゾリル基、３−ブロモカルバゾリル基、３，６−ジブロモカルバゾリル基、３−ヨードカルバゾリル基、３，６−ジヨードカルバゾリル基、３，６−ジフェニルカルバゾリル基、４−ヒドロキシカルバゾリル基などを挙げることができる。
【００１９】
本発明のフタロシアニン化合物の具体例としては、下記式で表される化合物を挙げることができる。
【００２０】
2016169195.tif 000005
【００２１】
2016169195.tif 000006
【００２２】
2016169195.tif 000007
【００２３】
2016169195.tif 000008
【００２４】
一般式（１）中、Ｒ1とＲ2、Ｒ3とＲ4、Ｒ5とＲ6、及びＲ7とＲ8のうちの少なくとも１組が、置換基を有してもよいカルバゾリル基であることが好ましく、Ｒ1とＲ2、Ｒ3とＲ4、Ｒ5とＲ6、及びＲ7とＲ8のうちの少なくとも２組が、置換基を有してもよいカルバゾリル基であることがさらに好ましい。また、一般式（１）中のＲ1〜Ｒ8が、いずれも置換基を有してもよいカルバゾリル基である場合、深色効果と立体障害のいずれもが最大となる。さらに、一般式（１）中のＲ1〜Ｒ8が、いずれも置換基を有してもよい同一のカルバゾリル基であると、対称性が良好となるため、化合物の安定性が向上する。本発明のフタロシアニン化合物のさらなる具体例として、下記式で表される化合物を挙げることができる。
【００２５】
2016169195.tif 000009
【００２６】
2016169195.tif 000010
【００２７】
2016169195.tif 000011
【００２８】
2016169195.tif 000012
【００２９】
2016169195.tif 000013
【００３０】
一般式（１）で表されるフタロシアニン化合物は、例えば、下記一般式（２）で表される化合物を、塩基性触媒下、中心金属の金属塩とともに環化反応させることで合成することができる。なお、上記の環化反応によって得られる一般式（１）で表されるフタロシアニン化合物の一分子中のカルバゾリル基の数は、最大で８個となる。下記一般式（２）で表される化合物と、適当なフタロニトリルとを混合して環化反応させれば、得られるフタロシアニン化合物の一分子中のカルバゾリル基の数を適宜調整することができる。
【００３１】
2016169195.tif 000014
（前記一般式（２）中、Ｃｚ1及びＣｚ2は、それぞれ独立に、置換基を有してもよいカルバゾリル基を示す）
【００３２】
なお、カルバゾリル基の３位及び６位は、求電子反応に対して活性である。このため、ハロゲン化、ニトロ化、及びスルホン化などにより、環化反応によって得られたフタロシアニン化合物（１）のカルバゾリル基の３位や６位に、ハロゲン原子、ニトロ基、及びスルホン基などの置換基を導入することができる。
【００３３】
合成中間体である一般式（２）で表される化合物の合成方法を、下記式（３）で表される化合物の合成例を示して説明する。下記式（３）で表される化合物は、例えば、特許第５３６６１０６号公報に記載の方法に準拠し、４，５−ジフルオロフタロニトリルとカルバゾールを反応させることによって合成することができる。このため、置換基を有するカルバゾールを適宜選択して反応させることで、一般式（２）で表される化合物を合成することができる。
【００３４】
2016169195.tif 000015
【００３５】
＜近赤外線吸収材料＞
本発明の近赤外線吸収材料は、前述のフタロシアニン化合物からなる近赤外線吸収顔料を含有する。本発明の近赤外線吸収材料は、画像表示用、画像記録用、印刷インキ用、筆記用インキ用、プラスチック用、顔料捺染用、及び塗料用などの材料として広範な分野で用いることができる。
【００３６】
本発明の近赤外線吸収材料は、通常、前述のフタロシアニン化合物からなる微細化した粒子状の近赤外線吸収顔料と、皮膜形成材料とを含有する。近赤外線吸収材料中のフタロシアニン化合物（近赤外線吸収顔料）の量は、皮膜形成材料１００質量部に対して、０．１〜５００質量部であることが好ましく、１〜１００質量部であることがさらに好ましい。フタロシアニン化合物の量を上記の範囲とすることで、より良好な近赤外線吸収性能を有するとともに、さらに強靭な強度を有する皮膜を形成することができる。フタロシアニン化合物の量が０．１質量部未満であると、近赤外線の吸収性能が不十分になる場合がある。一方、フタロシアニン化合物の量が５００質量部超であると、形成される皮膜の強度が低下して脆くなる場合がある。
【００３７】
本発明の近赤外線吸収材料は、例えば、前述のフタロシアニン化合物からなる微細化した近赤外線吸収顔料と、樹脂（（共）重合体）、オリゴマー、又はモノマーなどの皮膜形成材料とを混合することで調製することができる。また、本発明の近赤外線吸収材料は、微細化した近赤外線吸収顔料と、上記の皮膜形成材料を含有する塗工液とを混合することでも調製することができる。皮膜形成材料を含有する塗工液としては、感光性の皮膜形成材料を含有する塗工液、又は非感光性の皮膜形成材料を含有する塗工液を用いることができる。感光性の皮膜形成材料を含有する塗工液の具体例としては、紫外線硬化性インキ、電子線硬化インキなどに用いられる感光性の皮膜形成材料を含有する液などを挙げることができる。また、非感光性の皮膜形成材料を含有する塗工液の具体例としては、凸版インキ、平版インキ、グラビアインキ、スクリーンインキなどの印刷インキに使用するワニス；常温乾燥又は焼き付け塗料に使用するワニス；電着塗装に使用するワニス；熱転写リボンに使用するワニスなどを挙げることができる。
【００３８】
感光性の皮膜形成材料の具体例としては、感光性環化ゴム系樹脂、感光性フェノール系樹脂、感光性ポリアクリレート系樹脂、感光性ポリアミド系樹脂、感光性ポリイミド系樹脂、不飽和ポリエステル系樹脂、ポリエステルアクリレート系樹脂、ポリエポキシアクリレート系樹脂、ポリウレタンアクリレート系樹脂、ポリエーテルアクリレート系樹脂、ポリオールアクリレート系樹脂などの感光性樹脂を挙げることができる。これらの感光性樹脂を含有する液には、反応性希釈剤として各種のモノマーを添加してもよい。
【００３９】
感光性樹脂を皮膜形成材料として含有する近赤外線吸収材料に、ベンゾインエーテル、ベンゾフェノンなどの光重合開始剤を添加し、従来公知の方法により練肉すれば、光硬化性の近赤外線吸収材料とすることができる。また、上記の光重合開始剤に代えて熱重合開始剤を用いれば、熱硬化性の近赤外線吸収材料とすることができる。
【００４０】
非感光性の皮膜形成材料の具体例としては、スチレン−（メタ）アクリル酸エステル系共重合体、可溶性ポリアミド系樹脂、可溶性ポリイミド系樹脂、可溶性ポリアミドイミド系樹脂、可溶性ポリエステルイミド系樹脂、水溶性アミノポリエステル系樹脂、これらの水溶性塩、スチレン−マレイン酸エステル系共重合体の水溶性塩、（メタ）アクリル酸エステル−（メタ）アクリル酸系共重合体の水溶性塩などを挙げることができる。
【００４１】
フタロシアニン化合物（近赤外線吸収顔料）は、近赤外線吸収材料中において単分子で存在していることが好ましい。フタロシアニン化合物が単分子で存在していることにより、形成される皮膜中に均一にフタロシアニン化合物が配置されるので、近赤外線をより効率的に吸収することが可能な皮膜を形成することができる。
【００４２】
また、近赤外線吸収顔料は、近赤外線吸収材料中で粒子の状態で存在していることも好ましい。一般的な近赤外線吸収色素は、粒子の状態で存在すると、分子間の強い相互作用によって近赤外領域の吸収能力が低下する場合がある。これに対して、本発明の近赤外線吸収材料に用いる近赤外線吸収顔料を構成するフタロシアニン化合物は、カルバゾリル基によって分子間の相互作用が調整されている。このため、本発明の近赤外線吸収材料は、近赤外線吸収顔料が粒子の状態で存在していても効率よく近赤外線を吸収することができるとともに、耐光性にも優れている。
【００４３】
フタロシアニン化合物からなる近赤外線吸収顔料の動的光散乱法による拡散係数相当径（分布基準は光強度）は、２０ｎｍ〜１０μｍであることが好ましく、５０ｎｍ〜１μｍであることがさらに好ましい。近赤外線吸収顔料の拡散係数相当径（分布基準は光強度）を上記の範囲とすることで、近赤外線をより効率よく吸収できるとともに、耐光性及び平滑性に優れた皮膜を形成することができる。近赤外線吸収顔料の拡散係数相当径（分布基準は光強度）が２０ｎｍ未満であると、近赤外線を効率よく吸収できるが、耐光性がさほど向上しない。一方、近赤外線吸収顔料の拡散係数相当径（分布基準は光強度）が１０μｍ超であると、近赤外線吸収材料中で近赤外線吸収顔料が沈降しやすくなり、安定して皮膜を形成することが困難になるとともに、形成される皮膜の平滑性が低下する場合がある。
【００４４】
フタロシアニン化合物からなる粒子状の近赤外線吸収顔料は、例えば、色素を顔料化する一般的な方法によって調製することができる。具体的には、（ｉ）フタロシアニン化合物を溶媒に溶解させて得た溶液を貧溶媒で希釈して顔料粒子を析出させる方法；（ｉｉ）フタロシアニン化合物を溶媒中で加熱処理するソルベント法；（ｉｉｉ）ソルベントミリング法などを挙げることができる。
【実施例】
【００４５】
以下、本発明を実施例に基づいて具体的に説明するが、本発明はこれらの実施例に限定されるものではない。なお、実施例、比較例中の「部」及び「％」は、特に断らない限り質量基準である。
【００４６】
＜中間体の合成＞
（フタロニトリル（４）の合成）
特許第５３６６１０６号公報の記載を参考にして、４，５−ジフルオロフタロニトリルとカルバゾールを反応させて、下記式（４）で表される化合物（フタロニトリル（４））を合成した。
【００４７】
2016169195.tif 000016
【００４８】
＜フタロシアニン化合物の合成＞
（実施例１）
エチルセロソルブ１５０部に、式（３）で表されるフタロニトリル（３）１０部、ジアザビシクロウンデセン４部、及び塩化銅（ＩＩ）１部を加え、１１０℃で７時間加熱した。冷却後にろ過し、エチルセロソルブ、メタノール、及び水で洗浄した。８０℃で乾燥して、下記式（Ａ）で表されるフタロシアニン化合物（Ａ）８部を得た。
【００４９】
2016169195.tif 000017
【００５０】
（実施例２）
塩化銅（ＩＩ）１部に代えて、塩化亜鉛１部を使用したこと以外は、前述の実施例１と同様にして下記式（Ｂ）で表されるフタロシアニン化合物（Ｂ）７部を得た。
【００５１】
2016169195.tif 000018
【００５２】
（実施例３）
フタロニトリル（３）１０部に代えて、フタロニトリル（４）１４部を使用したこと以外は、前述の実施例１と同様にして下記式（Ｃ）で表されるフタロシアニン化合物（Ｃ）８部を得た。
【００５３】
2016169195.tif 000019
【００５４】
（実施例４）
フタロニトリル（３）１０部に代えて、フタロニトリル（３）５部及びフタロニトリル（４）７部の混合物を使用したこと以外は、前述の実施例１と同様にして下記式（Ｄ）で表されるフタロシアニン化合物（Ｄ）８部を得た。
【００５５】
2016169195.tif 000020
【００５６】
（実施例５）
９８％硫酸１５０部にフタロシアニン化合物（Ａ）１０部を加え、２時間撹拌して硫酸溶液を得た。得られた硫酸溶液を水に少しずつ加えて希釈し、水酸化ナトリウムを加えてｐＨ１０〜１１とした。一晩静置して生じた沈殿をろ過し、希水酸化ナトリウム水溶液で洗浄した。８０℃で乾燥して、下記式（Ｅ）で表されるフタロシアニン化合物（Ｅ）１１部を得た。
【００５７】
2016169195.tif 000021
【００５８】
得られた各化合物について質量分析（ＭＡＬＤＩ）を行ったところ、以下の分子量に相当するピークが検出された。使用した原材料及び質量分析の結果から、目的とする組成のフタロシアニン化合物が得られたことを確認した。
・フタロシアニン化合物（Ａ）：分子量１８９５
・フタロシアニン化合物（Ｂ）：分子量１８９６
・フタロシアニン化合物（Ｃ）：分子量２４３９
・フタロシアニン化合物（Ｄ）：分子量２１７３
・フタロシアニン化合物（Ｅ）：分子量２３０６
【００５９】
＜評価＞
以下に示す配合で各成分を混合し、ペイントシェイカーを用いて９０分間分散させて、動的光散乱法による拡散係数相当径が約２５０ｎｍであるフタロシアニン化合物（Ａ）の希薄分散液を調製した。調製したフタロシアニン化合物（Ａ）の希薄分散液を測定用試料として吸収波長スペクトルを測定した。結果を図１に示す。また、フタロシアニン化合物（Ｅ）の希薄水溶液を調製し、吸収波長スペクトルを測定した。結果を図２に示す。
・フタロシアニン化合物（Ａ）：１．０部
・水／１−ブタノール（３／２（質量比））混合溶剤：１５．０部
・ジルコニアビーズ（直径１ｍｍφ）：１００部
【図１】
2016169195.tif 000024
【図２】
2016169195.tif 000025